(57)【要約】【課題】  簡単に入手できる材料を使用し、経済性高く、十分な透水能と貯水能を有する舗装構造を提供すること。【解決手段】  路床面上に、平均粒径１ないし５ｍｍの砕石粉あるいは砂を、３０〜１００ｍｍ敷き詰めたフィルター層、平均粒径５〜４０ｍｍの石灰岩を５０〜５００ｍｍ敷き詰めた貯水層および６号砕石を３０〜１００ｍｍに敷き詰め、これにセメントとポリマーディスパージョンを含有するセメントノロを散布し、透水性を有する状態で固着させた舗装仕上層を順に形成してなることを特徴とする貯水型透水性舗装構造。【選択図】  図１
0003160569.tif 000002
【実用新案登録請求の範囲】
【請求項１】
路床面上に、平均粒径１ないし５ｍｍの砕石粉あるいは砂を、３０〜１００ｍｍ敷き詰めたフィルター層、平均粒径５〜４０ｍｍの石灰岩を５０〜５００ｍｍ敷き詰めた貯水層および６号砕石を３０〜１００ｍｍに敷き詰め、これにセメントとポリマーディスパージョンを含有するセメントノロを散布し、透水性を有する状態で固着させた舗装仕上層を順に形成してなることを特徴とする貯水型透水性舗装構造。
【請求項２】
セメントノロが、水１００重量部に対し、アクリル系ポリマー、エチレン酢酸ビニル（ＥＶＡ）系コポリマーまたはスチレンブタジエン（ＳＢＲ）系ポリマーポリマーを２０ないし５０重量部、セメントを１６０ないし２２０重量部加えたものである請求項１記載の貯水型透水性舗装構造。
【請求項３】
セメントノロの散布を２回以上行なったものである請求項１または２記載の貯水型透水性舗装構造。  
【考案の詳細な説明】
【技術分野】
【０００１】
本考案は、貯水型透水性舗装構造に関し、更に詳細には、雨水を多孔性の透水表層を通して貯水層に貯留させることで、降雨時に水たまりを生じることがなく、その後は貯水層に貯留した雨水が徐々に蒸発することで、路面の温度の上昇を抑制可能な、貯水型透水性舗装構造に関する。
【背景技術】
【０００２】
現在、コンクリート舗装やアスファルト舗装の普及により、雨水が土に浸透せず、雷雨などの豪雨の際に一瞬にして舗装表面を雨水が流れ、側溝では排水不能となる、いわゆる都市洪水が発生している。
【０００３】
従来より、このような激しい降雨時に雨水を路面中に貯留させて、舗装表面を水が流れることを防ぎ、雨が上がった後は貯留した雨水が徐々に蒸発することで、日射による路面の温度の上昇を防ぐ舗装は知られている（特許文献１および２）。
【０００４】
しかしながら、特許文献１の技術は、空間支持体という特別な構造物を有するものであり、また、透水性スペーサーや透水性シート材を用いるものであり、コストが自ずから高くなるものである。
【０００５】
また、特許文献２には、透水性保水層と貯水層を有する舗装構造が開示されているものの、貯水層を形成するバラスは、廃瓦であってその入手は制限があり、また、しっかりした舗装面を形成するには、廃瓦を破砕したときの大きさや、バラス上の透水性保水層の厚さや材料に注意する必要がある。
【先行技術文献】
【特許文献】
【０００６】
【特許文献１】特開２００５−１８８１８４
【特許文献２】特開２００４−３４６５８０
【考案の概要】
【考案が解決しようとする課題】
【０００７】
従って本考案は、簡単に入手できる材料を使用し、経済性高く、十分な透水能と貯水能を有する舗装構造を提供することをその課題とするものである。
【課題を解決するための手段】
【０００８】
本考案者は、上記課題を解決すべく鋭意研究を行っていたところ、路床面を異なる粒径および材料からなる三層構造とし、その最上層を透水性がある状態のまま固めることで、透水性および保水性を両立する貯水型透水性舗装構造が得られることを見出し、本考案を完成した。
【０００９】
すなわち本考案は、路床面上に、平均粒径１ないし５ｍｍの砕石粉あるいは砂を、３０〜１００ｍｍ敷き詰めたフィルター層、平均粒径５〜４０ｍｍの石灰岩を５０〜５００ｍｍ敷き詰めた貯水層および６号砕石を３０〜１００ｍｍに敷き詰め、これにセメントとポリマーディスパージョンを含有するセメントノロを散布し、透水性を有する状態で固着させた舗装仕上層を順に形成してなることを特徴とする貯水型透水性舗装構造である。
【考案の効果】
【００１０】
本考案の貯水型透水性舗装構造は、上面が透水性を有する状態で６号砕石が固着されており、その下部に貯水層およびフィルター層を有するため、降水時でも水たまりが生じることがなく、快適な歩行が可能である。また、雷雨などの豪雨の際であっても、その雨水を一旦貯水層に貯留することで冠水を防いで排水側溝への流出を最小限に抑えることができ、都市型洪水を緩和することができる。更に、晴天の日中時などは、貯留された雨水が蒸発することで舗装表面の温度を下げる働きも有するものである。
【図面の簡単な説明】
【００１１】
【図１】本考案の貯水型透水性舗装構造を示す図面である。
【図２】本考案の貯水型透水性舗装構造の舗装仕上面の一部試料を切り取った状態を示す写真である。
【考案を実施するための形態】
【００１２】
以下、図１を参照しつつ、本考案の貯水型透水性舗装構造について説明する。
【００１３】
図１は、本考案の貯水型透水性舗装構造（以下、「舗装構造」と略称する）を模式的に示したものであり、図中、１は舗装構造を、２は路床面、３はフィルター層、４は貯水層であり、５は舗装仕上層である。
【００１４】
本考案の舗装構造１は、上記のように、フィルター層３、貯水層４および舗装仕上層５より構成されるものであるが、その施工は、次のようにして行われる。
【００１５】
まず、本舗装構造を施工すべき地面の土を舗装構造の深さまで取り除き、次いでこの面を突き固め、路床面２を形成する。
【００１６】
次に、この路床面２上に、平均粒径１ないし５ｍｍの砕石粉あるいは砂を敷き詰め、必要によりこの敷き詰めた面を平らに突き固めて、フィルター層３を形成する。このフィルター層は、路床面２の保護であるため、あまり荒い砕石を利用することは好ましくない。なお、このフィルター層３の厚みは、路床面２の状態や、貯水層４で予想される貯水量により適宜決められるが、３０〜１００ｍｍ程度が好ましい。
【００１７】
更に、フィルター層３上に、平均粒径５〜４０ｍｍの石灰岩を敷き詰め、必要によりこの敷き詰めた面を平らに突き固め、貯水層４を形成する。この貯水層４は、舗装面に降った雨水を流入させ、貯留させるものであるから、吸水性が良い石灰岩が利用され、また空間が多くなるよう、粒径の大きいものが好ましい。この貯水層４の厚さは、５０〜５００ｍｍ程度が好ましい。
【００１８】
最後に、上記貯水層４の上に舗装仕上層５が施工される。この舗装仕上層５は、本考案舗装構造の上面となり、路面としての働きと、上面に降った雨水を下の貯水層４に流し込まなければならないため、相応の強度と透水性が要求される。
【００１９】
具体的にこの舗装仕上層５の施工は、まず、６号砕石（粒径１３ｍｍ以下の砕石）を３０〜１００ｍｍに敷き詰め、上面を平らにする。次いで、この平らになった面の上から、セメントとポリマーディスパージョンを含有するセメントノロを散布し、砕石間の空間を残しながら、砕石間を結合し、透水性を与える（図２）。
【００２０】
このセメントノロは、ポルトランドセメントや、白セメント等のセメントと、ポリマーディスパージョンを混合することにより調製されるものである。ここで用いるポリマーディスパージョンとは、一般にモルタル接着増強剤として使用されているポリマーのディスパージョンであり、例えば、スーパーペトロック４００（旭化成ケミカルズ社製）の商品名で市販されているアクリル系ポリマーの水分散液、マノールポリマー−１０００（マノール社製）の商品名で市販されているエチレン酢酸ビニル（ＥＶＡ）系コポリマーの水分散液、マノールＳＢＲ等の商品名で市販されているスチレンブタジエン（ＳＢＲ）系ポリマー（マノール社製）の水分散液等を利用することができる。
【００２１】
なお、セメントノロは、水１００重量部に対し、上記ポリマーを２０ないし５０重量部、セメントを１６０ないし２２０重量部加え、これを均一となるまで混合することにより得られる。またセメントノロによる処理は、１度でなく２度以上行うことが、舗装仕上層５に透水性を与えながら強度を上げることができるため好ましい。
【００２２】
更に、舗装仕上層５を着色する場合には、上記セメントノロに希望の色の顔料等を配合しても良い。
【実施例】
【００２３】
次に実施例を挙げ、本考案を更に詳しく説明するが、本考案はこれら実施例に何ら制約されるものではない。
【００２４】
実  施  例  １
舗装構造を施工する地面の土を、約３００ｍｍの深さまで堀り、掘られた部分を突き固めた。ついで、掘られた部分の中に、平均粒径５ｍｍの粉砕石を約５０ｍｍとなるまで敷き詰め、その上を軽く突き固めてフィルター層を形成した。
【００２５】
更に、フィルター層の上に、Ｃ−４０の琉球石灰岩砕石を、その厚さが約２００ｍｍとなるように敷き詰め、その上から軽く突き固めて貯水層とした。最後に、琉球石灰岩砕石の層の上に、６号砕石を約５０ｍｍとなるように敷き詰め、上面をローラーで平らにした。
【００２６】
一方、施工路床面に対し、５７.１重量のポルトランドセメントおよび８.６重量部のアクリル系ラテックス（スーパーペトロック４００；旭化成ケミカルズ社製）を、３４.３重量部の水と混合し、セメントノロを調製した。このセメントノロを、１０.５ｋｇ／ｍ２となるように、ジョーロを用い、前記６号砕石で形成した層の上に散布した。一夜放置し、翌日も同じ組成のセメントノロを、再度ジョーロで、１０．５ｋｇ／ｍ２となるように散布し、放置して舗装仕上層５を形成した。
【００２７】
二度目の散布から、２４時間後には、舗装仕上層は硬化しており、この上を歩行しても何の問題もなかった。また、この上に散水したところ、この水は吸収されていった。
【００２８】
施工したこの舗装構造について、大雨（１００ｍｍ／時間）の後に観察したところ、表面に水たまりはできていなかった。また、雨が降った後の晴天の日に、この舗装構造上と、他の部分の地上温度を測定したところ、舗装構造上の方が、表面温度として平均３℃程度低かった。
【００２９】
実  施  例  ２
実施例１と同様にして、施工路床面を形成した。次いで、実施例１と同様に調製したセメントノロを、モルタルポンプを用い、施工路面に対し、１１ｋｇ／ｍ２となるよう吹き付けた。翌日、同様にモルタルポンプを用い、施工路面に対し、セメントノロを１１ｋｇ／ｍ２となるよう吹き付けた。
【００３０】
二度目の散布から、２４時間後には、舗装仕上層は硬化しており、この上を歩行しても何の問題もなかった。また、この上に散水したところ、この水は吸収されていった。
【産業上の利用可能性】
【００３１】
本考案の舗装構造は、降雨時でも水溜を作らず、歩行性が良好であるとともに、降雨を一旦保持する機能があるので、都市型洪水の防止に有効である。また、降水後の日照で舗装表面の温度が上がる場合でも、貯留した雨水の蒸発により舗装面の温度の上昇を防ぎ、いわゆるヒートアイランド現象の緩和にも役立つものである。
【００３２】
更に、本考案の舗装構造の施工は、使用する砕石の選択と、最上層の舗装仕上層においてセメントと、ポリマーディスパージョンを混合したセメントノロを散布するだけであるので、きわめて簡単で、経済的であり、かつ上記セメントノロに顔料を加えるだけで希望するカラーの舗装面が得られるものである。
【００３３】
従って、本考案の舗装構造は、一般の歩道の他、公園等の遊歩道、簡易駐車場、庭あるいは防草材として植栽升に使用することができるものである。
【符号の説明】
【００３４】
１  …  …  舗装構造
２  …  …  路床面
３  …  …  フィルター層
４  …  …  貯水層
５  …  …  舗装仕上層
【図１】
0003160569.tif 000003
【図２】
0003160569.tif 000004
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
路床面上に、平均粒径１ないし５ｍｍの砕石粉あるいは砂を、３０〜１００ｍｍ敷き詰めたフィルター層、平均粒径５〜４０ｍｍの石灰岩を５０〜５００ｍｍ敷き詰めた貯水層および６号砕石を３０〜１００ｍｍに敷き詰め、これにセメントとポリマーディスパージョンを含有するセメントノロを散布し、透水性を有する状態で固着させた舗装仕上層を順に形成してなることを特徴とする貯水型透水性舗装構造。
【請求項２】
セメントノロが、水１００重量部に対し、アクリル系ポリマー、エチレン酢酸ビニル（ＥＶＡ）系コポリマーまたはスチレンブタジエン（ＳＢＲ）系ポリマーを２０ないし５０重量部、セメントを１６０ないし２２０重量部加えたものである請求項１記載の貯水型透水性舗装構造。
【請求項３】
セメントノロの散布を２回以上行なったものである請求項１または２記載の貯水型透水性舗装構造。